(57)【要約】【課題】端部（切断面）の繊維のほつれが発生しにくく、繊維織布による層構造を有する摺動部材の層間の位置ずれが生じにくい、摺動部材、及び、その製造方法を提供することを目的とする。【解決手段】表経糸と表緯糸で織成された表組織と、裏経糸と裏緯糸で織成された裏組織とを有する二重織構造の繊維織布からなり、前記表経糸及び表緯糸が、フッ素樹脂を溶融紡糸してなる糸であり、前記表組織が、摺動面である、摺動部材。【選択図】なし【特許請求の範囲】
【請求項１】
表経糸と表緯糸で織成された表組織と、裏経糸と裏緯糸で織成された裏組織とを有する二重織構造の繊維織布からなり、
前記表経糸及び表緯糸が、フッ素樹脂を溶融紡糸してなる糸であり、
前記表組織が、摺動面である、摺動部材。
【請求項２】
前記フッ素樹脂が、テトラフルオロエチレン／パーフルオロアルキルビニルエーテル共重合体、及び、テトラフルオロエチレン／ヘキサフルオロプロピレン共重合体からなる群より選択される少なくとも一種である、請求項１に記載の摺動部材。
【請求項３】
前記裏経糸及び裏緯糸が、熱可塑性樹脂を溶融紡糸してなる糸である、請求項１又は２に記載の摺動部材。
【請求項４】
前記熱可塑性樹脂が、ポリエーテルエーテルケトン、ポリフェニルスルホン、ポリフェニレンサルファイド、ポリアミド、及び、液晶ポリマーからなる群より選択される少なくとも一種である、請求項３に記載の摺動部材。
【請求項５】
前記繊維織布が、平織りの二重織り、又は、綾織りの二重織りである、請求項１〜４のいずれかに記載の摺動部材。
【請求項６】
前記繊維織布の少なくとも一部の端部が熱融着している、請求項１〜５のいずれかに記載の摺動部材。
【請求項７】
表経糸及び表緯糸と、裏経糸及び裏緯糸の少なくとも一方が、フィラーを含む、請求項１〜６のいずれかに記載の摺動部材。
【請求項８】
摺動方向に直行する方向のすくなくとも片方の端部で、かつ、摺動相手部材に接しない部分が溶融によって表裏組織が一体化され、前記部分に固定用の穴を有する、請求項１〜７のいずれかに記載の摺動部材。
【請求項９】
請求項１〜８のいずれかに記載の摺動部材の製造方法であって、下記の工程を含むことを特徴とする、摺動部材の製造方法。
（１）フッ素樹脂フィラメントを溶融押出によって紡糸する工程、
（２）裏経糸及び裏緯糸の原糸となるフィラメントを溶融押出によって紡糸する工程、
（３）（１）及び（２）のフィラメントを各々撚糸し、それぞれの原糸を得る工程、
（４）（３）で得られた原糸をそれぞれ経糸と緯糸に分け、フッ素樹脂の原糸で織られた表組織と、裏組織とを有する二重織構造の織布を織り上げる工程、及び、
（６）得られた織布から製品の形状を打ち抜き、摺動部材を得る工程
【請求項１０】
下記の工程（５）を工程（４）と（６）の間に有する、請求項９に記載の摺動部材の製造方法。
（５）（４）で織り上げられた織布の一部を、熱プレスにより溶融圧着して表裏組織を一体化する工程
【発明の詳細な説明】
【技術分野】
【０００１】
本発明は、摺動部材、及び、その製造方法に関する。具体的には、端部の繊維ほつれが発生しにくく、繊維層間の位置ずれが生じにくい、電子写真画像形成装置の定着器に用いられる摺動部材、及び、その製造方法に関する。
【背景技術】
【０００２】
電子写真方式を用いた画像形成装置は、まず、像担持体上に形成された静電潜像をトナーで現像し、現像されたトナー像を直接、あるいは中間転写ベルト等を介して記録媒体上に転写し、さらに、当該記録媒体上の未定着のトナー像を、定着ベルトやローラを用いて、加熱、加圧して画像を当該記録媒体に定着させるものである。定着方法においては、定着ベルト内にヒーターなどの熱源を持っている従来の方式のほか、近年、コイル及び高周波電源を備える電磁誘導加熱方式の導入が進んでいる。電磁誘導加熱方式では、定着ベルトに金属発熱層が設けられており、コイルに高周波電流を流すことで渦電流が発生し、定着ベルト自体が発熱する。
【０００３】
これらのようなベルト方式を採用した定着器においては、回転可能な回転部材からなる加圧部材（例えば加圧ローラ）と樹脂フィルム管状体（例えば樹脂製の定着ベルトで、以下定着ベルトと称す）とでニップ領域を形成するために、定着ベルトの内側に押圧部材が配置されている。この押圧部材には、通常、加圧部材と同等の圧力で定着ベルト内面との間にニップ領域を形成し、かつニップ幅を確保するために、弾性体からなる押圧パッドが設けられている。ここで、押圧パッドと定着ベルト内面との摺動性を向上させるために、押圧パッドと定着ベルト内面との間に摺動部材をはさむ提案がなされてきた。摺動部材は、その摺動面に潤滑剤が供給されており、定着ベルトが円滑に回転できる役割を担っている。
【０００４】
このような摺動部材としては、これまで様々なものが知られている。
例えば、特許文献１には、ポリテトラフルオロエチレン（以下、ＰＴＦＥという）の乳化重合により得られるディスパージョンを含浸させたガラス繊維シート（ＰＴＦＥ含浸ガラスクロス）を用いた摺動部材が開示されている。しかしながら、このようなＰＴＦＥ含浸ガラスクロスからなる摺動部材を用いた場合、長時間の使用によりＰＴＦＥが摩耗してガラスクロスが露出し、定着ベルト内側の摺動面を荒らして摩擦抵抗が急激に増大する問題があった。
【０００５】
また、特許文献２には、単一の樹脂シートからなり、摺動部材面内の位置に応じて単位面積当たりの樹脂量を変化させて厚い部分と薄い部分との繰り返しパターンを形成し、摺動面に凹部と凸部が設けられた摺動部材が開示されている。しかしながら、このような摺動部材では、摺動部材の凹凸面を定着ベルトが摺動するので摺動部材の摩耗が促進されてしまい、耐久性に欠けるという問題がある。さらには、凹凸部に塗布された潤滑剤が記録媒体の搬送方向に直交する幅方向に移動し、幅方向の端部から漏れ出して比較的早い時期に潤滑剤が枯渇してしまうという問題があった。
【０００６】
特許文献３には、潤滑剤の保持性を向上させる等の目的で、摺動部材が、少なくとも、定着ベルト内面に接触する第１の繊維層と、押圧パッド側に接触しかつ前記第１の繊維層よりも低い繊維密度からなる第２の繊維層とを有する構成になっているものが開示されている。この摺動部材では、第１の繊維層は、定着ベルトとの摺動抵抗を下げるためＰＴＦＥ繊維からなる織布によって構成され、第２の繊維層は、高強度で耐熱性の高いポリフェニレンサルファイド（ＰＰＳ）繊維からなる織布によって構成されている。
【先行技術文献】
【特許文献】
【０００７】
【特許文献１】特開平８−２６２９０３号公報
【特許文献２】特開２００９−１５２２７号公報
【特許文献３】特開２０１４−１８６３０３号公報
【発明の概要】
【発明が解決しようとする課題】
【０００８】
しかしながら、特許文献３に開示される摺動部材の構成では、第１及び第２の繊維層は各々を構成する糸の一部を絡ませて一体化して成るだけなので、第１及び第２の繊維層の間で位置ずれを発生しやすいという問題があった。位置ずれが発生すると、定着ベルト回転時にトルクの変動が生じ、定着画像が乱れてしまう場合がある。
また製造面においては、織布から摺動部材を切り抜く際、切断面の繊維がほつれを発生し、使用中にほつれた繊維が脱落して摺動面などへ噛みこむことで、定着ベルトの動きを阻害するなどの不具合に発展する。この対策として、切断面を焼きながらカットするレーザーカットを用いることが考えられているが、レーザーカットは著しくコストが高いという欠点があった。
このような状況下、本発明は、端部（切断面）の繊維のほつれが抑制され、繊維織布による層構造を有する摺動部材の層間の位置ずれが抑制された、摺動部材、及び、その製造方法を提供することを目的とする。
【課題を解決するための手段】
【０００９】
本発明者は、上記の課題に鑑み鋭意研究を重ねた結果、電子写真画像形成装置の定着器に用いられる摺動部材について、表組織と裏組織とを有する二重織構造の繊維織布からなり、表組織がフッ素樹脂を溶融紡糸してなる糸で織成され、当該表組織を摺動面とすることで、高温下での摺動性を確保し、かつ、端部（切断面）の繊維ほつれが発生しにくく、表組織と裏組織の繊維層間の位置ずれが生じにくいことを見出した。また、本発明者は、前述の摺動部材を安価に製造することができる方法を見出した。本発明は、これらの知見に基づいて更に検討を重ねることにより完成したものである。
【００１０】
すなわち、本発明は、下記に掲げる態様の発明を提供する。
項１．表経糸と表緯糸で織成された表組織と、裏経糸と裏緯糸で織成された裏組織とを有する二重織構造の繊維織布からなり、
前記表経糸及び表緯糸が、フッ素樹脂を溶融紡糸してなる糸であり、
前記表組織が、摺動面である、摺動部材。
項２．前記フッ素樹脂が、テトラフルオロエチレン／パーフルオロアルキルビニルエーテル共重合体、及び、テトラフルオロエチレン／ヘキサフルオロプロピレン共重合体からなる群より選択される少なくとも一種である、項１に記載の摺動部材。
項３．前記裏経糸及び裏緯糸が、熱可塑性樹脂を溶融紡糸してなる糸である、項１又は２に記載の摺動部材。
項４．前記熱可塑性樹脂が、ポリエーテルエーテルケトン、ポリフェニルスルホン、ポリフェニレンサルファイド、ポリアミド、及び、液晶ポリマーからなる群より選択される少なくとも一種である、項３に記載の摺動部材。
項５．前記繊維織布が、平織りの二重織り、又は、綾織りの二重織りである、項１〜４のいずれかに記載の摺動部材。
項６．前記繊維織布の少なくとも一部の端部が熱融着している、項１〜５のいずれかに記載の摺動部材。
項７．表経糸及び表緯糸と、裏経糸及び裏緯糸の少なくとも一方が、フィラーを含む、項１〜６のいずれかに記載の摺動部材。
項８．摺動方向に直行する方向のすくなくとも片方の端部で、かつ、摺動相手部材に接しない部分が溶融によって表裏組織が一体化され、前記部分に固定用の穴を有する、項１〜７のいずれかに記載の摺動部材。
項９．項１〜８のいずれかに記載の摺動部材の製造方法であって、下記の工程を含むことを特徴とする、摺動部材の製造方法。
（１）フッ素樹脂フィラメントを溶融押出によって紡糸する工程、
（２）裏経糸及び裏緯糸の原糸となるフィラメントを溶融押出によって紡糸する工程、
（３）（１）及び（２）のフィラメントを各々撚糸し、それぞれの原糸を得る工程、
（４）（３）で得られた原糸をそれぞれ経糸と緯糸に分け、フッ素樹脂の原糸で織られた表組織と、裏組織とを有する二重織構造の織布を織り上げる工程、及び
（６）得られた織布から製品の形状を打ち抜き、摺動部材を得る工程
項１０．下記の工程（５）を工程（４）と（６）の間に有する、項９に記載の摺動部材の製造方法。
（５）（４）で織り上げられた織布の一部を、熱プレスにより溶融圧着して表裏組織を一体化する工程
以下、本発明について、詳細に説明する。
【発明の効果】
【００１１】
本発明によれば、端部の繊維ほつれが発生しにくく、繊維層間の位置ずれが生じにくい、摺動部材を安価に提供することができる。
【図面の簡単な説明】
【００１２】
【図１】本発明の摺動部材を備えた定着器の概略断面図の一例である。
【図２】本発明における二重織構造の繊維織布の平面概念図の一例である。
【図３】定寸幅にスリットされ左右両側端部が溶融された織布から、摺動部材を打ち抜く箇所を示す図の一例である。
【発明を実施するための形態】
【００１３】
Ｉ．摺動部材
本発明の摺動部材は、表経糸と表緯糸で織成された表組織と、裏経糸と裏緯糸で織成された裏組織とを有する二重織構造の繊維織布からなり、前記表経糸及び表緯糸が、フッ素樹脂を溶融紡糸してなる糸であり、前記表組織が摺動面である、ことを特徴とする。
本発明の摺動部材は、電子写真画像形成用の定着器に用いられるものである。図１に、本発明の摺動部材を備えた定着器の概略断面図の一例を示す。本発明の摺動部材１は、定着器において、押圧パッド２と定着ベルト３内面との間に挟まれ、これらの間の摺動性を向上させるためのものである。本発明の摺動部材は、表組織が定着ベルト内面と接し、裏組織が押圧パッドと接するように、定着器に設置される。すなわち、本発明の摺動部材では、表組織が定着ベルトとの摺動面となる。
【００１４】
本発明の摺動部材は、表経糸と表緯糸で織成された表組織と、裏経糸と裏緯糸で織成された裏組織とを有する二重織構造の繊維織布からなる。本発明における繊維織布は、経糸と緯糸を、表面に配されるものと裏面に配されるものと各々２種の糸を用いて織られる二重織構造を有する。図２に、本発明における二重織構造の繊維織布の平面概念図の一例を示す。図２に示すように、表経糸７と表緯糸９とで織成された表組織と、裏経糸８と裏緯糸１０とで織成された裏組織とが、一体化して二重織物が形成される。
更に、本発明の摺動部材は、表経糸及び表緯糸として、フッ素樹脂を溶融紡糸してなる糸が使用され、この糸で織成された表組織を有する。このため、本発明の摺動部材は、表組織が定着ベルトとの摺動面となるように、定着器に設置されることにより、優れた摺動性を発揮する。
また、摺動部材は、織布を、所定の形状となるように、打ち抜いて切断することにより、製造される。また、定着器への固定用の穴が打ち抜きにより付与される。そのような打ち抜きがなされた場合であっても、本発明の摺動部材は、端部となる切断面の繊維ほつれが発生しにくく、繊維層間の位置ずれも生じにくい。また、摺動部材の長時間の使用による繊維層間の位置ずれも生じにくい。
【００１５】
（表経糸及び表緯糸）
本発明の摺動部材の表組織を構成する表経糸と表緯糸は、フッ素樹脂を溶融紡糸してなる糸である。このように、本発明の摺動部材は、特定の樹脂からなる糸を織成した表組織を有する二重織構造の繊維織布からなるため、表組織が定着ベルトとの摺動面となるよう定着器に設置されることにより、定着ベルト内側との固着が抑制され、離形性に優れ、摺動性が確保される。また、端部の繊維ほつれが発生しにくく、繊維層間の位置ずれも生じにくい。
【００１６】
フッ素樹脂を溶融紡糸してなる糸は、フッ素樹脂を溶融紡糸して得たフッ素樹脂フィラメントを撚糸したものである。溶融紡糸は、化学繊維の原料を熱で溶かした状態にして、紡糸口金（ノズル）から押し出しして繊維状にした後、冷やして固めて繊維（フィラメント）を得る方法である。溶融紡糸は、特に限定されず、原料に応じて、一般に公知の方法で行うことができる。
【００１７】
フッ素樹脂としては、溶融紡糸が可能なフッ素樹脂であれば、特に限定されず、例えば、テトラフルオロエチレン／パーフルオロアルキルビニルエーテル共重合体（以下、ＰＦＡともいう）、テトラフルオロエチレン／ヘキサフルオロプロピレン共重合体（フッ化エチレンプロピレン、以下、ＦＥＰともいう）、ポリビニリデンフルオライド（以下、ＰＶＤＦともいう）、テトラフルオロエチレン／エチレン共重合体（以下、ＥＴＦＥともいう）等が挙げられる。これらは１種単独で使用しても、２種以上を組み合わせて使用してもよい。
一方、溶融紡糸ができないフッ素樹脂は、本発明では適用されない。例えば、ポリテトラフルオロエチレン（ＰＴＦＥ）は、溶融粘度が高く、熱流動性が悪いため、溶融成形加工が不可能である。ＰＴＦＥからなる糸は、通常、溶融紡糸法以外の方法、例えば、マトリックス物質を利用して紡糸した後に焼成工程を経るマトリックス紡糸法等の特殊な方法で製造される。このように、ＰＴＦＥからなる糸は、本発明における「フッ素樹脂を溶融紡糸してなる糸」には含まれない。
【００１８】
フッ素樹脂の溶融粘度としては、３８０℃において１０5Ｐａ・ｓ以下であることが好ましく、１０2〜１０4Ｐａ・ｓであることがより好ましい。フッ素樹脂の溶融粘度が上述の範囲であると、溶融紡糸等の溶融成形加工が可能になると同時に、熱圧着した際に、繊維が溶融して表組織と裏組織が一体化し、端部の繊維ほつれや層間の位置ずれがより発生しにくくなる。なお、本明細書におけるフッ素樹脂の溶融粘度は、ＪＩＳ  Ｋ７１９９規格に準拠した方法により測定して得られる値である。
【００１９】
なかでも、フッ素樹脂としては、高温下での低摩擦性により優れ、繊維ほつれや繊維層間の位置ずれをよりよく抑制し得る点で、ＰＦＡ、及び、ＦＥＰからなる群より選択される少なくとも一種の樹脂が好ましく、ＰＦＡが更に好ましい。
【００２０】
本発明の摺動部材は、例えば、織布から打ち抜いて製造される。この場合、打ち抜かれた部分（切断面）の糸ほつれを防ぐ必要がある。本発明では、後段で説明するように、糸ほつれの発生をよりよく抑制する点から、本発明の摺動部材を製造する際、打ち抜く部分を予め溶融し、抜き型で切断し、別の樹脂とフィルム状に一体化させる場合がある。ＰＴＦＥは、溶融しても流動化しにくいため、フィルム状にするのが困難であり、使用に適さない。
【００２１】
フッ素樹脂フィラメントは、必要に応じて、樹脂に添加される公知の添加剤、例えば、酸化防止剤、熱安定剤、光安定剤、滑剤、防曇剤、スリップ剤、表面調整剤等を含んでいてもよい。
【００２２】
フッ素樹脂フィラメントはまた、フィラーを含んでいてもよい。フッ素樹脂にフィラーを配合することにより、フッ素樹脂フィラメントの耐クリープ性、熱伝導性、電気伝導性、その他諸性質が向上する。フィラーを配合する場合、フィラメントの成形性、強度等の物理的、化学的物性を著しく損なわないようにすることが望ましい。例えば、フィラメント中、フィラーを０．５〜５質量％程度含有すると、フィラメントの特性を損なうことなく、その諸性質を向上させることができる。
【００２３】
フィラーとしては、例えば、導電剤、及び、熱伝導剤等が挙げられる。なかでも、導電剤が好ましい。
【００２４】
導電剤としては、例えば、公知の電子導電性物質、及び、イオン導電性物質等が挙げられる。
電子導電性物質としては、例えば、カーボンブラック、ＳＡＦ、ＩＳＡＦ、ＨＡＦ、ＦＥＦ、ＧＰＦ、ＳＲＦ、ＦＴ、ＭＴ、酸化処理等を施したカラー（インク）用カーボン、熱分解カーボン、天然グラファイト、人造グラファイト等の導電性炭素系物質、アンチモンドープの酸化錫、酸化インジウム−酸化錫複合酸化物（ＩＴＯ）等の導電性金属酸化物、酸化チタン、酸化亜鉛、ニッケル、銅、銀、ゲルマニウム、アルミニウム、銅合金等の金属及び金属酸化物、ポリアニリン、ポリピロール、ポリアセチレン等の導電性ポリマー等が挙げられる。
【００２５】
イオン導電性物質としては、例えば、過塩素酸ナトリウム、過塩素酸リチウム、過塩素酸カルシウム、塩化リチウム等の無機イオン性導電物質、トリデシルメチルジヒドロキシエチルアンモニウムパークロレート、ラウリルトリメチルアンモニウムパークロレート、変性脂肪族・ジメチルエチルアンモニウムエトサルフェート、Ｎ，Ｎ−ビス（２−ヒドロキシエチル）−Ｎ−（３’−ドデシロキシ−２’−ヒドロキシプロピル）メチルアンモニウムエトサルフェート、３−ラウルアミドプロピル−トエイメチルアンモニウムメチルサルフェート、ステアルアミドプロピルジメチル−β−ヒドロキシエチル−アンモニウム−ジハイドロジェンフォスフェート、テトラブチルアンモニウムホウフッ酸塩、ステアリルアンモニウムアセテート、ラウリルアンモニウムアセテート等の第４級アンモニウムの過塩素酸塩、硫酸塩、エトサルフェート塩、メチルサルフェート塩、リン酸塩、ホウフッ化水素酸塩、アセテート等の有機イオン性導電物質、あるいは電荷移動錯体等が挙げられる。
これらの導電剤は、１種単独で、又は、２種以上を組み合わせて用いることができる。
【００２６】
なかでも、前記導電剤のうち、カーボンブラックが好ましい。カーボンブラックとしては、具体的には、ガスブラック、アセチレンブラック、オイルファーネスブラック、サーマルブラック、チャネルブラック、ケッチェンブラック、カーボンナノチューブ等が挙げられる。より少量の混合で所望の導電率を得るのに有効なものとしては、ケッチェンブラック、アセチレンブラックとオイルファーネスブラックが挙げられる。なお、ケッチェンブラックとは、コンタクティブファーネス系のカーボンブラックである。
【００２７】
フッ素樹脂フィラメントが導電剤を含む場合、その含有量は、通常、フィラメント総質量に対して５〜２０質量％程度であればよい。これによりフィラメントに、摺動部材に適した導電性が付与される。
【００２８】
熱伝導剤としては、例えば、金属窒化物、シリカ、スズ等を挙げることができる。金属窒化物としては、具体的には、窒化ホウ素、窒化アルミニウム等が挙げられる。
【００２９】
フッ素樹脂フィラメントは、モノフィラメントでもマルチフィラメントであってもよい。１本のフィラメントの繊度は、通常、１０〜３００ｄｔｅｘ、好ましくは、１５〜１８０ｄｔｅｘである。
【００３０】
フッ素樹脂フィラメントは、撚糸を施されて織布の原糸に加工される。撚糸されるフィラメントは、一種類の繊度のもののみを使用してもよく、二種類以上の繊度が異なるものを混合で使用しても良い。撚糸は、撚糸機を用いる等、一般に公知の方法により行うことができる。
【００３１】
フィラメントは撚糸されることで、収束性が増す為、使用において万一糸切れが発生してもほつれに発展しにくい。また撚糸を実施しないものと比較した場合、撚糸して繊維を丸めることで、摺動部材にしたとき、定着ベルト内面との接触面積を減らすことができ、摺動抵抗を減少させる効果がある。撚糸回数は特に制限はないが、通常、単位長さ１ｍ当たり５００回以下の甘撚で行なわれる。撚りの方向も左右の制限はない。例としては、Ｓ撚り１００〜２５０回／ｍが好ましい。
【００３２】
撚糸本数としては、撚糸されたフッ素樹脂原糸の繊度が１００〜１０００ｄｔｅｘ、好ましくは２００〜８００ｄｔｅｘとなるよう設定すると良い。原糸の繊度が１００ｄｔｅｘよりも細いと織布にしたときのメッシュ数が多くなって空隙率は小さくなるので、摺動部材として使用したとき、定着ベルト内面との接触抵抗が大きくなって、摺動部材と定着ベルトが磨耗し、磨耗粉などが装置や画像に悪影響を及ぼすおそれがある。逆に１０００ｄｔｅｘよりも太いと、織布の目は粗くなり、織布の空隙率は大きくなる為、摺動部材として使用したとき、潤滑剤を保持し続けることができず、定着ベルトを長時間円滑に回転させることができなくなるおそれがある。
【００３３】
（裏経糸及び裏緯糸）
本発明の摺動部材は、裏経糸及び裏緯糸で織成された裏組織を有する。裏組織は、前述のフッ素樹脂が溶融紡糸してなる糸により織成された表組織の裏側に位置し、本発明の摺動部材を定着器に設置する際、押圧パッドと接する面となる。
裏組織を構成する裏経糸及び裏緯糸は、熱可塑性樹脂を溶融紡糸してなる糸であることが好ましい。熱可塑性樹脂を溶融紡糸してなる糸は、熱可塑性樹脂を溶融紡糸して得た熱可塑性樹脂フィラメントを撚糸したものである。熱可塑性樹脂の溶融紡糸は、特に限定されず、使用する樹脂に応じて、公知の方法から適宜選択して行うことができる。
【００３４】
熱可塑性樹脂は、結晶性の場合、融点が２５０℃以上であることが好ましく、２７０〜３５０℃であることがより好ましい。なお、融点は、ＤＳＣ法により測定して得られる値である。
【００３５】
熱可塑性樹脂としては、耐熱性と強度を兼ね備えた熱可塑性樹脂が好ましく、ポリエーテルエーテルケトン（以下、ＰＥＥＫともいう）、ポリフェニルスルホン（以下、ＰＰＳＵともいう）、ポリフェニレンサルファイド（以下、ＰＰＳともいう）、アラミドやナイロンなどのポリアミド（以下、ＰＡともいう）、及び、液晶ポリマー（以下、ＬＣＰともいう）からなる群より選択される少なくとも一種であることが好ましい。なかでも、ＰＥＥＫ、ＰＰＳＵ、及び、ＰＰＳからなる群より選択される少なくとも一種の樹脂がより好ましい。
熱可塑性樹脂は、これらのうちの一種類であってもよく、これらの中から選択して二種類以上をブレンドしたものであってもよい。摺動部材の押圧パッドに接する面として適用される裏組織が、前記熱可塑性樹脂を溶融紡糸してなる糸を用いて織成されることにより、本発明の摺動部材は、高温下での機械的強度に耐え得るものとなる。また、前述のフッ素樹脂を溶融紡糸してなる糸で織成された表組織と二重織構造を形成することにより、優れた摺動性を確保し、繊維ほつれや繊維層間の位置ずれが生じにくい摺動部材とすることができる。
【００３６】
ポリエーテルエーテルケトン（ＰＥＥＫ）は、下記式（１）で示される繰り返し単位を含むポリマーである。
−Ａｒ−Ｃ（＝Ｏ）−Ａｒ−Ｏ−Ａｒ′−Ｏ−  （１）
（式中、Ａｒ及びＡｒ′は、同一又は異なって、置換又は無置換のフェニレン基を表す。）
Ａｒ及びＡｒ′におけるフェニル環上の置換基としては特に限定されないが、例えば、炭素数１〜１０のアルキル基、炭素数６〜１０のアリール基、炭素数７〜１０のアラルキル基、ハロゲン原子等が挙げられる。Ａｒ及びＡｒ′は、無置換のｐ−フェニレン基を表すことが好ましい。
ＰＥＥＫは、１種類の繰り返し単位から構成される単独重合体であってもよいし、２種類以上の繰り返し単位から構成される共重合体であってもよい。好ましくは、前記式（１）で表される繰り返し単位１種類から構成される単独重合体である。
また、前記式（１）で表される繰り返し単位と、これ以外の繰り返し単位との共重合体であってもよい。前記他の繰り返し単位としては、例えば、以下のようなものが挙げられる。
−Ａｒ−Ｃ（＝Ｏ）−Ａｒ−Ｏ−Ａｒ−Ａ−Ａｒ−Ｏ−
−Ａｒ−Ｃ（＝Ｏ）−Ａｒ−Ｏ−
−Ａｒ−Ｃ（＝Ｏ）−Ａｒ−Ｃ（＝Ｏ）−Ａｒ−Ｏ−Ａｒ−Ａ−Ａｒ−Ｏ−
−Ａｒ−ＳＯ2−Ａｒ−Ｏ−Ａｒ−Ｏ−
−Ａｒ−ＳＯ2−Ａｒ−Ｏ−Ａｒ−Ａ−Ａｒ−Ｏ−
（ここで、Ａｒは前記と同じであり、Ａは、直接結合、酸素原子、硫黄原子、−ＳＯ2−、−ＣＯ−、又は２価の炭化水素基を表す。）
【００３７】
ＰＥＥＫは、通常、ヒドロキノンと、ハロゲンを置換体として両端に結合させたベンゾフェノンとを、公知の求核置換反応により結合させて製造される。例えば、ジフェニルスルホン（ＤＰＳ）中で、炭酸アルカリ金属、例えば、炭酸カリウム及び／又は炭酸ナトリウムの存在下で、４，４’−ジフルオロベンゾフェノンとヒドロキノンを反応させる方法等により調製することができる。また、ベンゾフェノンと、両端に求電子剤として塩素を結合させたケトン基を持つベンゼン環を、塩化アルミニウム等を触媒として、公知の求電子置換反応で結合させる製造方法もある。原料たるモノマーの構成比を調整することによって、前記重合体の末端を、フッ素原子等のハロゲン原子とすることもできるし、水酸基とすることもできる。一般にはフッ素原子が重合体末端にあることが好ましい。また、重合体末端に末端封止剤を反応させることにより、ハロゲン末端や水酸基末端を、フェニル基等の不活性置換基に置き換えたものでもよい。
【００３８】
ＰＥＥＫの市販品としては、例えば、ビクトレックス（Ｖｉｃｔｒｅｘ）社製の商品名「ビクトレックスＰＥＥＫ」シリーズが挙げられ、ビクトレックス社ＰＥＥＫ  ４５０Ｇ、３８１Ｇ、１５１Ｇ、９０Ｇ（商品名）等が挙げられる。また、ダイセル・デグサ社のＶＥＳＴＡＫＥＥＰ（商品名）等が挙げられる。ほかにソルベイ社からも上市されている。
【００３９】
ポリフェニルスルホン（ＰＰＳＵ）は、分子中に複数のスルホニル基（−ＳＯ2−）と複数の芳香族炭化水素を有するポリマーである。通常、ポリハロゲン化芳香族化合物とスルフィド化剤とを、公知の方法により重合して製造される。
具体的なＰＰＳＵとしては、下記繰り返し単位を含むポリマーが好ましく使用される。
【化１】
2017003722.tif 000002
このＰＰＳＵは、４，４′−ジヒドロキシビフェニル及び４，４′−ジヒドロキシジフェニルスルホンから求核置換により製造できる。
【００４０】
ＰＰＳＵの市販品としては、例えば、「レーデル」（登録商標）の商品名で、ソルベイスペシャルティポリマーズ社から市販されているものが挙げられる。具体的には、「Ｒａｄｅｌ  Ｒ−５０００」、「Ｒａｄｅｌ  Ｒ−５１００」、「Ｒａｄｅｌ  Ｒ−５５００」、「Ｒａｄｅｌ  Ｒ−５６００」、「Ｒａｄｅｌ  Ｒ−５８００」等が挙げられる。
【００４１】
ポリフェニレンサルファイド（ＰＰＳ）は、下記繰り返し単位を含むポリマーである。
【化２】
2017003722.tif 000003
（ただし、前記式中ｎは、重合度を表し、１００以上が好ましく、１００〜５００がより好ましい。）
ＰＰＳの市販品としては、例えば、Ｅ１３８０（リニアー型ＰＰＳ、東レ株式会社製）、ＦＺ−６６００（リニアー型ＰＰＳ、ＤＩＣ株式会社製）、等が挙げられ、他に東洋紡株式会社からも上市されている。
【００４２】
ポリアミド（ＰＡ）としては、アラミドやナイロン等の一般に公知のものが挙げられる。アラミドの市販品としては、例えば、帝人株式会社製「コーネックス」、東レ・デュポン株式会社製「ケブラー」等が挙げられる。ナイロンの市販品としては、例えば、東レ株式会社製「アミラン」、三井化学株式会社製「アーレン」、三菱エンジニアリングプラスチックス株式会社製「レニー」等が挙げられる。
【００４３】
液晶ポリマー（ＬＣＰ）は、公知のものを用いればよく、多くの市販品が上市されている。液晶ポリマー（ＬＣＰ）の市販品として代表的なものは例えば、株式会社クラレ製「ベクトラン」などが挙げられる。
【００４４】
熱可塑性樹脂フィラメントは、必要に応じて、フィラーを含んでいてもよく、好ましくは導電剤を含んでいてもよい。導電剤としては、例えば、公知の電子導電性物質、イオン導電性物質を用いることができる。フィラー及び導電剤としては、具体的には、前段のフッ素樹脂フィラメントの項で述べたものと同じ物質が挙げられる。
【００４５】
熱可塑性樹脂フィラメントが導電剤を含む場合、その使用量は、通常、熱可塑性樹脂フィラメント総質量に対して５〜２０質量％程度であればよい。これによりフィラメントに、摺動部材に適した導電性が付与される。
【００４６】
熱可塑性樹脂フィラメントはまた、必要に応じて、樹脂に添加される公知の添加剤、例えば、酸化防止剤、熱安定剤、熱伝導剤、可塑剤、光安定剤、滑剤、防曇剤、アンチブロッキング剤、スリップ剤、架橋剤、架橋助剤、接着剤、難燃剤、分散剤等を適宜含んでいてもよい。熱伝導剤としては、金属窒化物（窒化ホウ素、窒化アルミニウム）、シリコン、スズ等が挙げられる。
【００４７】
熱可塑性樹脂フィラメントは、モノフィラメントであってもマルチフィラメントであってもよい。１本のフィラメントの繊度は、通常、５〜１５０ｄｔｅｘ、好ましくは、７〜１００ｄｔｅｘである。
【００４８】
熱可塑性樹脂フィラメントは撚糸されて織布の原糸に加工される。撚糸を行なうことで原糸の強度が増す為、摺動部材としたときに、撚糸しない場合と比較して引張強度が増す。撚糸回数は特に制限はないが、通常、単位長さ１ｍ当たり５００回以下の甘撚で行なわれる。撚りの方向も左右の制限はない。例えば、Ｓ撚り１３０〜２５０回／ｍが好ましい。
【００４９】
撚糸本数としては、撚糸された熱可塑性樹脂原糸の繊度が５０〜４００ｄｔｅｘ、好ましくは１００〜３００ｄｔｅｘとなるよう設定すると良い。原糸の繊度が５０ｄｔｅｘよりも細いと織布にしたときの強度が不足するので、摺動部材として使用したとき、押圧パッドとのせん断応力に耐えられないため、繊維が切断したり、織布の目が曲がったり開いたりするなどの悪影響を及ぼすおそれがある。逆に４００ｄｔｅｘよりも太いと、織布の目は粗くなるので、織布の空隙率は大きくなる為、摺動部材として使用したとき、潤滑剤を含む場合、これを保持し続けることができず、潤滑剤は定着ベルト側に移動せず、押圧バッド側で摺動部材端部方向へ流れて漏れ出してしまうおそれがある。
【００５０】
（織布）
本発明の摺動部材は、前述の表経糸と表緯糸で織成された表組織と、裏経糸と裏緯糸で織成された裏組織とを有する、二重織構造の繊維織布からなる。図２は、本発明における二重織構造の繊維織布の平面概念図の一例である。図２に示すように、表経糸７と表緯糸９とを平織りで織成して表組織が形成され、裏経糸８と裏緯糸１０を平織りで織成して裏組織が形成されており、これら表組織と裏組織とで二重織構造の繊維織布が形成される。
【００５１】
織布の織り方は、二重織りであれば、平織りをはじめ、綾織り、朱子織りからなる三原組織のいずれでもよい。ここで、「平織り」とは、経糸と緯糸を一本ずつ交互に組み合わせた組織をいう。また、「綾織り」とは、織り目が斜めになった組織をいい、経糸や緯糸の太さや密度を変えたり、糸の飛ばし方でいろいろな角度の綾が形成されるものをいう。「朱子織り」とは、サテンとも呼ばれ、経糸もしくは緯糸を長く表面に出した織り方をいう。
【００５２】
織り方の選択としては、朱子織りは糸同士の拘束力が弱く目曲がりが生じやすいため、平織り、又は、綾織りが好ましく、簡易なので工業的にも適した織り方である。表組織と裏組織で異なる織り方を選択しても良い。
【００５３】
表経糸と表緯糸は同じ糸種同士、裏経糸と裏緯糸も同じ糸種同士（表とは違う糸種）とすることで、織布における表組織と裏組織とで異なる性質を付与することができる。織布の表組織と裏組織とは、各々の原糸の一部を互いに織り合わせることで一体構造になっている。表経糸及び表緯糸と、裏経糸及び裏緯糸は、少なくとも一方がフィラーを含むことが好ましい。
【００５４】
また、本発明の摺動部材は、少なくとも一部の端部が熱融着されていることが好ましい。熱融着されていると、繊維ほつれがより発生しにくく、表組織と裏組織との繊維層間の位置ずれもより生じにくくなる。
本発明の摺動部材は、少なくとも一部の端部が溶融されており、溶融された部分は表裏組織が一体化されていることが好ましい。少なくとも一部の端部が溶融されているとは、例えば、摺動部材を構成する繊維織布の端部の一方又は両端から一定幅のみ連続溶融されていることが好ましい。前記一定幅としては、摺動部材の大きさに応じて適宜選択できるが、定着器等への固定用の穴を熱融着された箇所に形成できる程の幅であることが好ましい。
また、前記溶融した部分の一部に少なくとも１の穴を有することが好ましい。前記穴は、定着器（押圧パッド）等への固定用の穴である。穴の大きさ、形状は、設置する定着器等の取り付け箇所の大きさ、形状に合わせて適宜選択される。
本発明の摺動部材の形状は、設置する定着器の形状に合わせて、適宜選択するとよい。
本発明の摺動部材は、摺動方向に直行する方向の少なくとも片方の端部で、かつ摺動相手部材（押圧パット、又は、定着ベルト）に接しない部分が、溶融によって表裏組織が一体化され、当該部分に、定着器への固定用の穴が形成されていることが好ましい。
熱融着は、２５０〜３３０℃でされていることが好ましく、２６０〜３３０℃でされていることがより好ましい。
【００５５】
本発明における繊維織布の経糸密度としては、２０〜２００本／インチが好ましく、５０〜１８０本／インチがより好ましい。また、緯糸密度としては、２０〜２００本／インチが好ましく、５０〜１８０本／インチがより好ましい。
【００５６】
本発明における繊維織布の厚みとしては、０．１５〜１．００ｍｍが好ましく、０．２〜０．７ｍｍがより好ましい。
繊維織布の目付量としては、１００〜８５０ｇ／ｍ2が好ましく、２００〜４００ｇ／ｍ2がより好ましい。
【００５７】
（摺動部材の適用）
本発明の摺動部材は、電池写真画像形成装置の定着器に用いられる摺動部材である。写真画像形成装置としては、特に限定されず、例えば、デジタル印刷機、複写機、レーザービームプリンター、ファクシミリ等の電子写真方式を用いた画像形成装置が挙げられる。
本発明の摺動部材は、定着器の押圧パッドと定着ベルト内面との間に設置されるものであり、表組織が、定着ベルト内面と接し、裏組織が、押圧パッドと接するように設置される。従って、本発明の摺動部材において、表組織が摺動面となる。
【００５８】
ＩＩ．摺動部材の製造方法
以上のような構成を有する本発明の摺動部材は、例えば、以下の工程を含む製造方法によって得ることができる。
（１）フッ素樹脂フィラメントを溶融押出によって紡糸する工程
（２）裏経糸及び裏緯糸の原糸となるフィラメントを溶融押出によって紡糸する工程
（３）（１）及び（２）のフィラメントを各々撚糸し、それぞれの原糸を得る工程
（４）（３）で得られた原糸を経糸と緯糸にそれぞれ分け、フッ素樹脂の原糸で織られた表組織と、裏組織とを有する二重織構造の織布を織り上げる工程、及び、
（６）得られた織布から製品の形状を打ち抜き、摺動部材を得る工程
また、本発明の摺動部材を製造する方法は、工程（４）と（６）の間に、下記工程（５）を有することが好ましい。
（５）（４）で織り上げられた織布の一部を、熱プレスにより溶融圧着して表裏組織を一体化する工程
以下、各工程について説明する。なお、本発明の製造方法において使用する原料やその含有量等は、前述のとおりである。
【００５９】
工程（１）（フッ素樹脂フィラメントａの紡糸）
工程（１）では、フッ素樹脂フィラメントａを溶融押出によって紡糸する。
まず、表組織を構成する表経糸及び表緯糸の原糸となるフッ素樹脂フィラメントを溶融押出によって紡糸する。フッ素樹脂フィラメントａの紡糸は、具体的には、例えば、次のようにして行うことができる。
最初に、前述のフッ素樹脂、及び、必要に応じてフィラー等を混合し、フッ素樹脂フィラメント形成組成物を調製する。混合には、公知の混合手段が適用可能であり、例えば二軸押出機を用いることができる。
次に、前記フィラメント形成組成物について、溶融押出成形を行う。前記押出成形には、公知の押出成形手段が適用可能であり、例えば、単軸押出機と押出成形用の口金ノズルを用いることができる。得られるフィラメントの径は、口金ノズルの孔径及び押出速度などの成形条件を適宜設定して調節することができる。吐出後のモノフィラメントの引張強度を向上させるため加熱延伸することも可能である。温度等の押出成形条件は、フィラメント形成組成物の成分に応じて適宜設定することができる。
【００６０】
工程（２）（フィラメントｂの紡糸）
工程（２）では、裏経糸及び裏緯糸の原糸となるフィラメントを溶融押出によって紡糸する。裏組織を構成する裏経糸及び裏緯糸の原糸のフィラメントｂは、例えば、次のようにして紡糸することができる。裏経糸及び裏緯糸の原糸のフィラメントとしては、前述のように、熱可塑性樹脂フィラメントが好ましい。
工程（２）では、具体的には、まず、前述の熱可塑性樹脂、及び、必要に応じてフィラー等を混合し、熱可塑性樹脂フィラメント形成組成物を調製する。前記混合には、公知の混合手段が適用可能であり、例えば二軸押出機を用いることができる。
次に、前記フィラメント形成組成物について、溶融押出成形を行う。押出方法については、工程（１）と同様の方法が採られる。温度等の押出成形条件は、フィラメント形成組成物の成分に応じて適宜設定することができる。
【００６１】
工程（３）（フィラメントの撚糸）
工程（３）では、工程（１）及び（２）のフィラメントを各々撚糸し、それぞれの原糸を得る。
具体的には、工程（１）及び（２）によって得られたフッ素樹脂フィラメントａとフィラメントｂをそれぞれ撚糸機にセットし、巻き取り速度を設定した後、各フィラメントに応じた撚度を仮撚りで付与し、原糸とする。なお、撚糸の方法や撚度、まとめ本数は、前述の、表経糸及び表緯糸、裏経糸及び裏緯糸の項に記載のとおりである。
工程（１）〜（３）について、最終的に、所定のフッ素樹脂フィラメントを撚糸した糸と、裏経糸及び裏緯糸の原糸が得られるのであれば、工程の順は特に限定されない。
【００６２】
工程（４）（織り）
工程（４）では、工程（３）で撚糸された糸を経糸と緯糸にそれぞれ分け、フッ素樹脂の原糸で織られた表組織と、裏組織とを有する二重織構造の織布を織り上げる。工程（４）は、より好ましくは、工程（３）で得られた原糸を経糸と緯糸にそれぞれ分け、フッ素樹脂の原糸で織られた表組織と、熱可塑性樹脂の原糸で織られた裏組織を有する二重織構造の織布を織り上げる工程である。
本発明の摺動部材の元となる織布の織り方は、二重織りであれば、平織りをはじめ、綾織り、朱子織りからなる三原組織のいずれでもよい。なかでも、前述のように、平織り、又は、綾織りが好ましい。更には、面上の凹凸の均等性を考慮した場合、平織りがより好ましい。例えば、裏組織の糸を表組織表面に出さないようにして、摺動性をより高める場合には、綾織がより好ましい。更に、表組織と裏組織は別々の織り方をしても良い。
【００６３】
織機としては、ニードル織機、シャトル織機、レピア織機、エアジェット織機等が挙げられるが、織り速度が速いと織口が安定しないのが一般的なので、ニードル織機、シャトル織機、又は、レピア織機が望ましい。織幅は織布の仕上げ幅によるので、その幅が織れる織機を選択すればよく、定着器用摺動部材の用途としては１００ｍｍ以上程度の幅が織れる織機であればよい。
【００６４】
織布のメッシュ数は、撚糸後の原糸繊度によって自由に決められるが、前述のようなフィラメント繊度であれば、５０〜１８０メッシュ／インチ程度が一般的で、目開きや開口率の設計によって任意に選択することができる。加えて、経糸と緯糸でインチ当たりの本数を変えることも可能である。また表組織と裏組織のメッシュ数を変えることが可能である。織布表裏のメッシュ数を変えることで、摺動部材としたときの定着ベルト側のメッシュ数と押圧パッド側のメッシュ数を変えることができる。本発明の摺動部材では、滑り性と強度、オイル保持性の観点から、定着ベルト側のメッシュ数を２０〜６０、押圧パッド側のメッシュ数を３０〜１２０とする事が望ましい。この範囲のメッシュ数以下だと強度やオイルの保持性に懸念があり、この範囲のメッシュ数以上だと滑り性が悪くなったり、織布本来のしなやかさがなくなってしまう恐れがある。
【００６５】
こうして織られた織布は、高温下で使用しても寸法が安定していることが必要な為、工程（５）の前に、ヒートセット加熱工程（４）’を更に行ってもよい。前記ヒートセット加熱工程としては、例えば、温度は１５０〜２００℃、時間は０．５〜１６時間程度で、オーブンにて加熱する方法が挙げられる。
【００６６】
工程（５）（織布溶融）
次に、工程（４）で織り上げられた織布の一部を、熱プレスにより溶融圧着して表裏組織を一体化してもよい。溶融圧着することにより、層間の位置ずれや、端部の繊維ほつれをよりよく防止することができる。
工程（５）では、工程（４）で得られた連続した繊維状構造を有する織布の一部を熱プレスにより溶融圧着することが好ましい。より具体的には、前記織布の端部の一方又は両端を一定幅のみ連続溶融することが好ましい。前記一定幅としては、後段の工程（６）で織布から製品形状の打ち抜きをする際に、少なくとも一部の切断面が溶融圧着された部分と重なるような幅であることが好ましい。
連続溶融の方法としては、例えば、織布を供給側ローラに掛け、巻き取り側のローラへ渡し、その際、供給側ローラと巻取り側ローラ間の工程に一対の加熱ローラを設け、溶融したい部分を挟みながら加熱する方法が挙げられる。加熱温度は２００〜３５０℃が好ましく、２５０〜３３０℃がより好ましい。加熱時間は織布の送り速度と加熱ローラ間のニップ幅で適宜調整するとよい。
なお（４）で織り上がった連続した織布の幅から摺動部材を２枚以上打ち抜くことができる場合、スリットして予め、織布基材の幅を摺動部材の１枚分が抜ける幅にしておいてから当該工程を行なってもよい。
【００６７】
工程（６）（打ち抜き）
最後に、工程（４）で得られた織布又は工程（５）で得られた織布から製品の形状に打ち抜き、摺動部材を得る。
製品の形状とは、最終的に得られる摺動部材の外周形状である。また、製品の形状への打ち抜きと、同時に又は前後に、固定用の穴を打ち抜いて形成してもよい。
製品の形状への打ち抜きとしては、具体的には、工程（４）で得られた織布から、又は、工程（５）において一部が溶融圧着された織布から、摺動部材を、トムソン型を使ってプレスで打ち抜く方法が挙げられる。前記打ち抜きは、端部の繊維ほつれがより発生しにくくなる点で、工程（５）で得られた織布から行われることが好ましい。
図３は、工程（５）の定寸幅にスリットされ左右両側端部が溶融された織布から、摺動部材を打ち抜く箇所を示す一例の図である。こうして打ち抜かれた摺動部材は、周囲の少なくとも片側端部が帯状に溶融処理されており、帯状部分は溶融によって表裏組織の繊維が略一体化している。なお、略一体化とは、２種の繊維が完全に溶け合っている必要はなく、概ね熱圧着して糸ほつれがなければよい。このように打ち抜きは、少なくとも一部の切断面が溶融圧着された部分となるよう、行われることが好ましい。打ち抜く際には、摺動部材の外周の切断と同時に、摺動部材を押圧パッドに固定する為の穴等を打ち抜いてもよい。固定用の穴は、（５）において表裏組織が一体化した部分が打ち抜かれて形成されることが好ましい。
なお、摺動部材の設計上、多少の糸ほつれがあっても使用上問題にならない場合、（５）の織布溶融工程は必要なく、打ち抜き工程を行ってもよい。
【００６８】
こうして得られた本発明の摺動部材は、端部（切断面）からの繊維ほつれが発生しにくく、繊維層間の位置ずれが生じにくい、定着器用摺動部材として好適に適用される。
【実施例】
【００６９】
以下に、実施例を挙げて本発明を更に詳しく説明するが、本発明は下記の実施例に何ら限定されるものではない。
【００７０】
＜摩擦係数＞
摺動性の評価として、ＡＳＴＭ  Ｄ１８９４に準拠し、摺動部材から得た試験片について、表面性測定機１４ＦＷ（新東科学株式会社製）を用いてＳＵＳ対サンプルの条件で、摺動側表面（フィラメント１で織成された側の表面）の静摩擦係数と動摩擦係数を測定した。
【００７１】
＜実施例１＞
（１）フィラメント１の紡糸
テトラフルオロエチレン・パーフルオロアルキルビニルエーテル共重合体（ＰＦＡ）（４５１ＨＰ−Ｊ、三井デュポンフロロケミカル（株）製、融点３１０℃、溶融粘度（３８０℃）１０4Ｐａ・ｓ）の原料ペレットを、単軸押出機に投入し、０．１ｍｍの孔径の口金から押出し、口金出口から延伸機において３２０℃にて加熱延伸しながら、ワインダーで専用ボビンに巻き取った。こうして得られたＰＦＡのモノフィラメントの繊度は２１ｄｔｅｘであった。
（２）フィラメント２の紡糸
ポリエーテルエーテルケトン（ＰＥＥＫ）（ＶＩＣＴＲＥＸ  ＰＥＥＫ  １５１Ｇ、英ビクトレックス社製、融点３４３℃）の原料ペレットを、（１）とは別の単軸押出機に投入し、０．１ｍｍの孔径の口金から押出し、口金出口から延伸機において３５０℃にて加熱延伸しながら、ワインダーで専用ボビンに巻き取った。こうして得られたＰＥＥＫのモノフィラメントの繊度は１３ｄｔｅｘであった。
（３）撚糸
得られたフィラメント１とフィラメント２についてそれぞれ１２本ずつを撚糸機にセットし、巻き取り速度を６００Ｍ／ｍｉｎに設定後、フィラメント１には撚度Ｓ１３０回／Ｍの甘撚りを付与、フィラメント２には撚度Ｓ２４０回／Ｍの甘撚りを付与した。
撚糸後のフィラメント１の繊度は、２６０ｄｔｅｘであり、撚糸後のフィラメント２の繊度は、１６０ｄｔｅｘであった。
（４）織り
撚糸後のフィラメント１と撚糸後のフィラメント２を整経機で巻き上げて経糸とし、緯糸にもフィラメント１とフィラメント２を用意した。次にニードル織機を用いて表裏とも経糸密度５３本／インチ、表裏とも緯糸密度３２本／インチ、幅１２０ｍｍの狙い値で平織りによる二重織りを行い、長さ１００ｍまで織り続け、二重織り織布を得た。このとき織機回転数は６００ｒｐｍであった。
得られた生地に対して２００℃に設定したプレート上を張力８００ｇｆ、５ｍ／分で通過させることによりヒートセットを施した。このときヒートセット生地は、経糸密度６３本／インチ、緯糸密度３８本／インチ、幅は１１０ｍｍであった。
（５）打ち抜き
上記（４）で得られた織布の幅方向両端の端部から各々３０ｍｍを、一対のピンチ熱ローラ間に供給し、出口にて織布を巻き取った。この際、熱ローラの表面温度は３２０℃、送り速度は１０ｍｍ／秒で行なった。
その後、幅８０ｍｍ、長さ３６０ｍｍの摺動部材をトムソン型にて、織布から長手方向に連続して打ち抜いていった。こうして得られた摺動部材は、幅８０ｍｍのうち、両端１５ｍｍは熱によって圧着された状態の為、打ち抜きによる切断面における糸のほつれはなかった。中央部の熱圧着されていない部分の厚さは３６６μｍであった。また、摺動側表面の動摩擦係数は０．０７、静摩擦係数は０．０８であった。
【００７２】
＜実施例２＞
（１）〜（４）の工程において、実施例１におけるフィラメント２として、市販のポリフェニレンサルファイド（ＰＰＳ）マルチフィラメント（１２０ｄｔｅｘ／７２ｆ、融点２８５℃：グラディオ（商標）ＫＢセーレン株式会社製）を使用した点以外は、実施例１と同様にして、二重織り織布を得た。得られた生地に対して２００℃に設定したプレート上を張力８００ｇｆ、５ｍ／分で通過させることによりヒートセットを施した。このときヒートセット生地の経糸密度６５本／インチ、緯糸密度４１本／インチ、幅は１０８ｍｍであった。次いで、（５）の工程において、上記で得られた織布の幅方向両端の端部から各々２９ｍｍを、一対のピンチ熱ローラ間に供給し、出口にて巻き取った。この際熱ローラの表面温度は２９０℃、送り速度は１０ｍｍ／秒であった。その後、幅８０ｍｍ、長さ３６０ｍｍの摺動部材をトムソン型にて、織布から長手方向に連続して打ち抜いていった。こうして得られた摺動部材は、幅８０ｍｍのうち、両端１５ｍｍは熱によって圧着された状態の為、打ち抜きによる切断面における糸のほつれはなかった。中央部の熱圧着されていない部分の厚さは３３０μｍであった。また、摺動側表面の動摩擦係数は０．０７、静摩擦係数は０．０８であった。
【００７３】
＜実施例３＞
実施例２において（５）の熱ローラの表面温度をＰＰＳの融点以下である２７０℃とし熱圧着温度のみ変更した。それ以外は実施例２とすべて同じにして、摺動部材を得た。打ち抜きによる切断面における糸のほつれはなかった。
【００７４】
＜実施例４＞
実施例２において（５）の熱ローラの表面温度をＰＰＳの融点以下である２５０℃とし熱圧着温度のみ変更した。それ以外は実施例２とすべて同じにして、摺動部材を得た。打ち抜きによる切断面における糸のほつれは多少発生したが、ほつれた糸を手で引っ張ってもそれ以上繊維構造が破壊することはなかった。
【００７５】
＜実施例５＞
（１）フィラメント１の紡糸
フッ化エチレンプロピレン（ＦＥＰ）（ＦＥＰ１３０−Ｊ、三井デュポンフロロケミカル（株）製、融点２６０℃、溶融粘度（３８０℃）１０4Ｐａ・ｓ）の原料ペレットを、単軸押出機に投入し、０．１ｍｍの孔径の口金から押出し、口金出口から延伸機において２８０℃にて加熱延伸しながら、ワインダーで専用ボビンに巻き取った。こうして得られたＦＥＰのモノフィラメントの繊度は２６ｄｔｅｘであった。
（２）フィラメント２の紡糸
実施例１のフィラメント２と同じものを用いた。
（３）撚糸
得られたフィラメント１とフィラメント２のそれぞれ１２本ずつを撚糸機にセットし、巻き取り速度を６００Ｍ／ｍｉｎに設定後、フィラメント１には撚度Ｓ２００回／Ｍの甘撚りを付与、フィラメント２には撚度Ｓ２４０回／Ｍの甘撚りを付与した。
（４）織り
撚糸後のフィラメント１と撚糸後のフィラメント２を整経機で巻き上げて経糸とし、緯糸にもフィラメント１とフィラメント２を用意した。
次にニードル織機を用いて表裏とも経糸密度５０本／インチ、表裏とも緯糸密度５０本／インチ、幅１２０ｍｍの狙い値で平織りで二重織りを行い、長さ１００ｍまで織り続け、二重織り織布を得た。このとき織機回転数は６００ｒｐｍで実施した。
得られた生地に対して１７０℃に設定したプレート上を張力８００ｇｆ、５ｍ／分で通過させることによりヒートセットを施した。このときヒートセット生地の経糸密度６０本／インチ、緯糸密度５８本／インチ、幅は１０６ｍｍであった。
（５）打ち抜き
上記（４）で得られた織布の幅方向両端の端部から各々２８ｍｍを、一対のピンチ熱ローラ間に供給し、出口にて織布を巻き取った。この際熱ローラの表面温度は２６０℃、送り速度は１０ｍｍ／秒であった。
その後、幅８０ｍｍ、長さ３６０ｍｍの摺動部材をトムソン型にて、織布から長手方向に連続して打ち抜いていった。こうして得られた摺動部材は、幅８０ｍｍのうち、両端１５ｍｍは熱によって圧着された状態の為、打ち抜きによる切断面における糸のほつれはなかった。中央部の熱圧着されていない部分の厚さは４１９μｍであった。また、摺動側表面の動摩擦係数は０．１１、静摩擦係数は０．１４であった。
【００７６】
＜比較例１＞
フィラメント１として、マトリックス紡糸法から製造されたポリテトラフルオロエチレン（ＰＴＦＥ）繊維トヨフロン（商標：東レ・ファインケミカル株式会社製、融点３２７℃、溶融粘度（３８０℃）１０9Ｐａ・ｓ）のマルチフィラメント市販品の４００ｄｔｅｘ／６０ｆを使用した。
フィラメント２として溶融紡糸により製造されたポリフェニレンサルファイド（ＰＰＳ）繊維トルコン（商標：東レ株式会社製、融点２８５℃）のマルチフィラメント市販品の２２０ｄｔｅｘ／５０ｆを使用した。
撚糸、織りについては、実施例１と同様な方法で行い、得られた生地に対して２００℃に設定したプレート上を張力８００ｇｆ、５ｍ／分で通過させることによりヒートセットを施した。このときヒートセット生地の経糸密度６９本／インチ、緯糸密度４３本／インチ、幅は１００ｍｍであった。
（５）打ち抜き
上記で得られた織布の幅方向両端の端部から各々２５ｍｍを、一対のピンチ熱ローラ間に供給し、出口にて巻き取った。この際熱ローラの表面温度は３３０℃、送り速度は１０ｍｍ／秒で行なった。
その後、幅８０ｍｍ、長さ３６０ｍｍの摺動部材をトムソン型にて、織布から長手方向に連続して打ち抜いていった。こうして得られた摺動部材は、幅８０ｍｍのうち、両端１５ｍｍは熱によって圧着された状態ではあったが、打ち抜きによる切断面における糸のほつれが発生していた。ほつれた糸を手で引っ張ったところ、糸抜けが発生してしまった。また、摺動側表面の動摩擦係数は０．０６、静摩擦係数は０．０９であった。
【００７７】
（耐久評価）
実施例１〜５および比較例１で各々得られた摺動部材を、定着ユニットのベンチ試験機にて、フィラメント１で織成された側の表面が定着ベルトと接するように設置し、媒体を通紙せずに空回転で１０００時間連続運転して、連続運転開始時と後の摺動部材の変化について評価した。なお、摺動部材において、試験機に設置する前に、フィラメント１で織成された側の表面に潤滑剤（ジメチルシリコーンオイルＫＦ−９６−３００ｃｓ、信越化学工業（株）製）を２０ｇ／ｍ2含浸塗布した。
いずれの摺動部材とも、摺動性やオイル保持性の点では、連続運転開始時と後で特に変化はなく、問題は生じなかったが、比較例１については、部分的にメッシュの大きさが違う場所が現れ、耐久評価試験中に表裏面繊維層の間で位置ずれが生じているのが確認できた。実施例１〜５については、部分的にメッシュの大きさが異なる場所は現れず、耐久評価試験中に表裏面繊維層の間で位置ずれは生じなかった。
【００７８】
【表１】
2017003722.tif 000004
＊表中、繊維のほつれについては、下記の基準による評価結果を示す。
◎：切断面における糸のほつれがなかった。
○：切断面における糸のほつれが発生したが、ほつれた糸を手でひっぱってもそれ以上繊維構造が破壊しなかった。
×：切断面における糸のほつれが発生し、ほつれた糸を手で引っ張ると、糸抜けが生じた。
【産業上の利用可能性】
【００７９】
本発明の摺動部材は、デジタル印刷機、複写機、レーザービームプリンター等の電子写真方式を用いた画像形成装置の定着摺動部材に適用できる。また、本発明の摺動部材は、低摩擦で固着しないことを利用して、例えばベアリングシートや自動車ウインドウのスタビライザー、家具など質量物の下においてその移動を補助するなど、各種摺動材として、広く適用できる。
【符号の説明】
【００８０】
１  摺動部材
２  押圧パッド
３  定着ベルト
４  加熱ロール
５  トナー
６  記録媒体
７  表経糸
８  裏経糸
９  表緯糸
１０  裏緯糸
１１  溶融箇所
１２  摺動部材打ち抜き箇所（点線囲み部分）
ａ  織布織り方向
【図１】
2017003722.tif 000005
【図２】
2017003722.tif 000006
【図３】
2017003722.tif 000007